【手続補正書】
【提出日】平成18年9月22日(2006.9.22)
【手続補正１】
【補正対象書類名】明細書
【補正対象項目名】請求項５
【補正方法】変更
【補正の内容】
【請求項５】
請求項1ないし４のいずれかに記載の改質ポリプロピレン組成物（Ａ） ２０〜９９重量部と、
メルトフローレート（ＡＳＴＭ Ｄ１２３８、２３０℃、荷重２．１６ｋｇ）が０．４
〜１０ｇ／10分の範囲にある非改質ポリプロピレン（Ｆ）  ８０〜１重量部（但し、改質ポリプロピレン組成物（Ａ）と非改質ポリプロピレン（Ｆ）の合計は１００重量部である。）とからなることを特徴とする改質ポリプロピレン組成物。
【手続補正２】
【補正対象書類名】明細書
【補正対象項目名】請求項７
【補正方法】変更
【補正の内容】
【請求項７】
請求項１ないし５のいずれかに記載の改質ポリプロピレン組成物（Ａ）を発泡させて得られることを特徴とする改質ポリプロピレン発泡体。
【手続補正３】
【補正対象書類名】明細書
【補正対象項目名】００１１
【補正方法】変更
【補正の内容】
【００１１】
本発明の他の態様に係る改質ポリプロピレン組成物は、
前記改質ポリプロピレン組成物（Ａ）  ２０〜９９重量部と、
メルトフローレート（ＡＳＴＭ Ｄ１２３８、２３０℃、荷重２．１６ｋｇ）が０．４
〜１０ｇ／10分の範囲にある非改質ポリプロピレン（Ｆ）  ８０〜１重量部とからなることを特徴としている。
【手続補正４】
【補正対象書類名】明細書
【補正対象項目名】００１８
【補正方法】変更
【補正の内容】
【００１８】
本発明では、高分子量ポリエチレンは少量の上記エチレンおよび炭素原子数３〜２０のα-オレフィン以外の不飽和単量体を含んでいてもよい。このような不飽和単量体として
は、1,3-ブタジエン、1,3-ペンタジエン、1,4-ペンタジエン、1,3-ヘキサジエン、1,4-ヘキサジエン、1,5-ヘキサジエン、4-メチル-1,4-ヘキサジエン、5-メチル-1,4-ヘキサジエン、6-メチル-1,6-オクタジエン、7-メチル-1,6-オクタジエン、6-エチル-1,6-オクタジ
エン、6-プロピル-1,6-オクタジエン、6-ブチル-1,6-オクタジエン、6-メチル-1,6-ノナ
ジエン、7-メチル-1,6-ノナジエン、6-エチル-1,6-ノナジエン、7-エチル-1,6-ノナジエ
ン、6-メチル-1,6-デカジエン、7-メチル-1,6-デカジエン、6-メチル-1,6-ウンデカジエ
ン、1,7-オクタジエン、1,9-デカジエン、イソプレン、ブタジエン、エチリデンノルボルネン、ビニルノルボルネンおよびジシクロペンタジエンなどの炭素原子数４〜２０のジエン化合物などが挙げられる。これらの不飽和単量体から導かれる構成単位は、高分子量ポリエチレン中に２モル％以下、好ましくは１モル％以下の割合で含んでいてもよい。
【手続補正５】
【補正対象書類名】明細書
【補正対象項目名】００２６
【補正方法】変更
【補正の内容】
【００２６】
（高分子量ポリエチレン（Ｂ））
本発明で用いられる高分子量ポリエチレン（Ｂ）は、エチレン単独重合体またはエチレンと炭素原子数が３〜２０のα-オレフィンとの共重合体である。ここで、炭素原子数が
３〜２０のα-オレフィンとしては、プロピレン、1-ブテン、1-ペンテン、1-ヘキセン、4-メチル-1-ペンテン、1-オクテン、1-デセン、1-ドデセン、1-テトラデセン、1-ヘキサデセン、1-オクタデセン、1-エイコセンなどが挙げられ、炭素原子数が３〜８のα-オレフ
ィンが好ましい。これらのα-オレフィンは、エチレンとランダム共重合体を形成しても
よく、また、ブロック共重合体を形成してもよい。これらのα-オレフィンから導かれる
構成単位は、高分子量ポリエチレン中に１０モル％以下、好ましくは５モル％以下の割合で含んでいてもよい。
【手続補正６】
【補正対象書類名】明細書
【補正対象項目名】００２７
【補正方法】変更
【補正の内容】
【００２７】
本発明では、高分子量ポリエチレンは少量の上記エチレンおよび炭素原子数３〜２０のα-オレフィン以外の不飽和単量体を含んでいてもよい。このような不飽和単量体として
は、1,3-ブタジエン、1,3-ペンタジエン、1,4-ペンタジエン、1,3-ヘキサジエン、1,4-ヘキサジエン、1,5-ヘキサジエン、4-メチル-1,4-ヘキサジエン、5-メチル-1,4-ヘキサジエン、6-メチル-1,6-オクタジエン、7-メチル-1,6-オクタジエン、6-エチル-1,6-オクタジ
エン、6-プロピル-1,6-オクタジエン、6-ブチル-1,6-オクタジエン、6-メチル-1,6-ノナ
ジエン、7-メチル-1,6-ノナジエン、6-エチル-1,6-ノナジエン、7-エチル-1,6-ノナジエ
ン、6-メチル-1,6-デカジエン、7-メチル-1,6-デカジエン、6-メチル-1,6-ウンデカジエ
ン、1,7-オクタジエン、1,9-デカジエン、イソプレン、ブタジエン、エチリデンノルボルネン、ビニルノルボルネンおよびジシクロペンタジエンなどの炭素原子数４〜２０のジエン化合物などが挙げられる。これらの不飽和単量体から導かれる構成単位は、高分子量ポリエチレン中に２モル％以下、好ましくは１モル％以下の割合で含んでいてもよい。
【手続補正７】
【補正対象書類名】明細書
【補正対象項目名】００７４
【補正方法】変更
【補正の内容】
【００７４】
本発明の改質ポリプロピレン組成物（Ａ）は伸長変形時の粘度の急激な上昇があり、メルトテンションが高く、かつＭＦＲが適度であることから、特に発泡シート状に成形することに適している。
本発明の改質ポリプロピレン組成物（Ａ）から製造された発泡シートはドローダウンが少なく二次成形性が良好であり、熱圧空成形または真空成形により、発泡シートからトレーなどを多量に成形することができる。
【手続補正８】
【補正対象書類名】明細書
【補正対象項目名】００７６
【補正方法】変更
【補正の内容】
【００７６】
【発明の効果】
本発明に係る改質ポリプロピレン組成物はメルトテンションが高く発泡性に適した溶融特性が優れている。本発明の改質ポリプロピレン組成物は流動性が優れ、かつメルトテンションが高く、独立気泡からなる発泡シートが得られる。この発泡シートはドローダウンが少なく二次加工性が優れ、外観美麗な、耐熱性、食品衛生性に優れたカップ、トレーなどの発泡体を成形することができる。
【手続補正９】
【補正対象書類名】明細書
【補正対象項目名】００８０
【補正方法】変更
【補正の内容】
【００８０】
引き続き、重合機内の窒素を真空ポンプで除去し、プロピレンを装入しつつ、昇温を開始し、重合温度を７０℃とし内圧６ｋｇ／ｃｍ2（ゲージ）上限とし無水素濃度下でプロ
ピレンを連続的に装入し、所定量のプロピレンを反応させた。重合終了後メタノールを１４４．３ｍｌ装入して重合を停止させ、通常の方法により精製乾燥して、５２０ｋｇのパウダー重合体を得た。得られたポリプロピレンの［η］は７．２ｄｌ／ｇであり、赤外吸収測定から求めたエチレン量は７．０重量％であった。
【手続補正１０】
【補正対象書類名】明細書
【補正対象項目名】００８５
【補正方法】変更
【補正の内容】
【００８５】
【比較例１】
ポリプロピレン組成物
内容量３０００リットルの重合装置に窒素雰囲気下で、ヘプタン１１８０リットル、トリエチルアルミニウム１１ｇと実施例１の方法で調整した固体状チタン触媒成分を７８ｇ
装入した。重合槽内の窒素０ｋｇ／ｃｍ2（ゲージ）下で、エチレンを装入を開始した。
上限温度３５℃で重合槽の内圧を３ｋｇ／ｃｍ2（ゲージ）上限で反応予定量のエチレン
を連続的に装入し、残圧反応も含め３時間重合を継続した。重合槽残圧０ｋｇ／ｃｍ2（
ゲージ）付近で重合槽内のスラリーの一部をサンプリングして分析したところ、［η］は３５．０ｄｌ／ｇであった。
【手続補正１１】
【補正対象書類名】明細書
【補正対象項目名】００８６
【補正方法】変更
【補正の内容】
【００８６】
引き続き、トリエチルアルミニウム１４８ｇ、ＤＣＰＭＳ ２９９ｇとを重合機に追加
し、重合機内の窒素を真空ポンプで除去し、プロピレンを装入しつつ昇温を開始し、重合温度を７０℃で内圧６ｋｇ／ｃｍ2（ゲージ）上限とし無水素濃度下でプロピレンを連続
的に装入し、所定量のプロピレンを反応させた。重合終了後メタノールを１４４．３ｍｌ装入して重合を停止させ、通常の方法により精製乾燥して、５００ｋｇのパウダー重合体を得た。得られたポリプロピレンの［η］は６．７ｄｌ／ｇであり、赤外吸収測定から求めたエチレン含量は０．９重量％であった。
【手続補正１２】
【補正対象書類名】明細書
【補正対象項目名】００９１
【補正方法】変更
【補正の内容】
【００９１】
得られた発泡シートの発泡倍率、外観、セル形状および二次成形性（真空成形性）につき評価した。結果を表２に示す。
シート外観：目視で評価基準により評価した。
外観の評価基準：
○：未発泡部位や凹凸、コルゲートが見られない。